Brevet FR3043679A1 (20170519)
REVENDICATIONS1.- Procédé de traitement d'un élément de conditionnement (10) en élastomère, notamment d'un bouchon destiné à un usage médical ou pharmaceutique, ledit élément de conditionnement (10) comportant une partie inférieure (11), destinée à pénétrer dans un col (21) d'un récipient (20), et une partie supérieure (12), destinée à coopérer de manière étanche avec une surface supérieure (22) dudit col (21) du récipient (20), caractérisé en ce que la surface supérieure de ladite partie supérieure (12) est traitée par un procédé de polymérisation assistée par plasma à pression atmosphérique, au moyen d'une flamme de plasma créée à pression atmosphérique, dans laquelle un monomère est injecté, ledit monomère venant se polymériser sur ladite surface supérieure pour former un revêtement (18). 2.- Procédé selon la revendication 1, comportant une phase d'activation de surface assistée par plasma atmosphérique et une phase de dépôt assisté par plasma atmosphérique. 3.- Procédé selon la revendication 2, dans lequel ladite phase d'activation de surface assistée par plasma atmosphérique comprend de passer ladite flamme de plasma au-dessus de ladite surface supérieure, avec les paramètres suivants: - gaz utilisés pour générer la flamme de plasma : air, argon, azote, hélium, oxygène, etc.; avantageusement air ou azote; de préférence azote; - vitesse de passage de la flamme de plasma au-dessus de ladite surface supérieure : 10 à 1000 mm/s, avantageusement 100 à 500 mm/s, de préférence environ 300 mm/s; - nombre de passages au-dessus de ladite surface supérieure pour réaliser l'activation: un à cinq cycles, avantageusement un seul cycle; 3043679 13 - débit de gaz d'activation: 5 à 200 l/min, avantageusement 10 à 100 l/min, de préférence environ 60 l/min; - distance entre la buse où est généré le plasma et de ladite surface supérieure : entre 1 et 50 mm, avantageusement entre 5 et 35 5 mm, de préférence environ 20 mm. 4.- Procédé selon la revendication 2 ou 3, dans lequel ladite phase de dépôt assisté par plasma atmosphérique comprend de passer ladite flamme de plasma au-dessus de ladite surface supérieure, avec les 10 paramètres suivants: - gaz utilisés pour générer la flamme de plasma : air, argon, azote, hélium, oxygène, etc.; avantageusement air ou azote; de préférence air; - vitesse de passage de la flamme de plasma au-dessus de ladite surface supérieure : 10 à 1000 mm/s, avantageusement 100 à 500 15 mm/s, de préférence environ 300 mm/s; - nombre de passages au-dessus de ladite surface supérieure pour réaliser l'activation: un à cinq cycles, avantageusement un à trois cycles, de préférences deux cycles; - débit de gaz d'activation: 5 à 200 1/min, avantageusement 10 à 20 1001/min, de préférence environ 60 l/min; - distance entre la buse où est généré le plasma et de ladite surface supérieure : entre 1 et 50 mm, avantageusement entre 5 et 35 mm, de préférence entre 10 et 25 mm. 25 5.- Procédé selon l'une quelconque des revendications précédentes, dans lequel ledit monomère est choisi parmi les hydrocarbures saturés ou non, contenant ou non des groupements polaires, tels que le méthane, éthane, éthylène, acétylène, benzène, styrène, acide acrylique, pyridine, vinylpyridine, allylamine, les 30 composés fluorocarbonés, tels que le tétrafluorométhane, tétrafluoroéthylène, hexafluoroacétone, les composés à base de silicium tels que les silanes, siloxanes, silazanes. 3043679 14 6.- Procédé selon l'une quelconque des revendications précédentes, dans lequel ladite partie interne (11) dudit élément de conditionnement (10) comporte un revêtement (17), tel qu'un film de 5 type PTFE (polytétrafluoroéthylène), ETFE (éthylène tétrafluoroéthylène), ECTFE (éthylène chlorotrifluoroéthylène), FEP (éthylène propylène fluoré). 7.- Elément de conditionnement (10) en élastomère, notamment 10 bouchon destiné à un usage médical ou pharmaceutique, ledit élément de conditionnÉlment (10) comportant une partie inférieure (11), destinée à pénétrer dans un col (21) d'un récipient (20), et une partie supérieure (12), destinée à coopérer de manière étanche avec une surface supérieure (22) dudit col (21) du récipient (20), caractérisé en ce que la 15 surface supérieure de ladite partie supérieure (12) comporte un revêtement (18) réalisé par un procédé de polymérisation assistée par plasma à pression atmosphérique, au moyen d'une "flamme" de plasma créée à pression atmosphérique, dans laquelle un monomère est injecté, ledit monomère venant se polymériser sur ladite surface 20 supérieure pour former ledit revêtement (18). 8.- Elément de conditionnement selon la revendication 7, dans lequel ledit monomère est choisi parmi les hydrocarbures saturés ou non, contenant ou non des groupements polaires tels que le méthane, 25 éthane, éthylène, acétylène, benzène, styrène, acide acrylique, pyridine, vinylpyridine, allylamine, les composés fluorocarbonés tels que le tétrafluorométhane, tétrafluoroéthylène, hexafluoroacétone, les composés à base de silicium tels que les silanes, siloxanes, silazanes. 30 9.- Elément de conditionnement selon la revendication 7 ou 8, dans lequel ladite partie interne (11) dudit élément de conditionnement (10) comporte un revêtement (17), tel qu'un film de type PTFE 3043679 15 (polytétrafluoroéthylène), ETFE (éthylène tétrafluoroéthylène), ECTFE (éthylène chlorotrifluoroéthylène), FEP (éthylène propylène fluoré).